ЛИТОЙ СТЕКЛОКРИСТАЛЛИЧЕСКИЙ МАТЕРИАЛ
CAST GLASSCERAMIC MATERIAL

Изобретение относится к химической технологии получения литых стеклокристаллических материалов на силикатной основе и может быть использовано в сфере промышленного, гражданского и дорожного строительства, транспортной защиты автомобильного и железнодорожного транспорта, а также для создания функциональных и декоративных элементов благоустройства городской среды и общественных мест отдыха (взрывобезопасные контейнеры и т.д.).
2
2
2
3
2
3
2
2
2
3
Известно каменное литье (а.с. СССР №923978, опубл. 1982 г.), состава, мас. %: SiO 50,0-63,0; TiO 1,0-5,0; AlO 1,0-4,0; FeO 0,1-0,3; FeO 0,1-0,3; MgO 10,0-16,0; CaO 16,0-24,0; NaO 0,5-2,0; KO 0,5-2,0; CrO 0,5-2,5; MnO 0,1-0,5, CoO или NiO 0,5-2,5.
Недостатком известного материала является потребность использования токсичного компонента - оксида кобальта. Кроме того, в состав вводится оксид никеля, который является дефицитным и дорогостоящим материалом.
2
2
3
2
2
3
2
2
2
5
2
3
-2
Известен стеклокристаллический материал, а именно шлакоситалл (а.с. №1351898), включающий, мае, %:SiO 41,10-44,90; AlO 10,80-18,90; СаО 19,80-24,00; MgO 1,05-3,10; TiO 0,45-0,86; S 0,05-0,15; FeO 1,90-2,94; FeO 7,40-9,00; NaO 1,60-4,00; KO 2,50-3,00; PO 0,6-1; CrO 0,1-0,8.
Недостатком известного материала является то, что он имеет низкую температуру начала кристаллизации 860°С, что повышает риск остеклования материала при охлаждении расплава и не позволяет достигнуть нужного уровня кристалличности и сферолитной структуры.
2
2
3
2
3
2
2
2
2
5
-
Известен стеклокристаллический материал на основе шлаковых отходов тепловых электростанций (патент RU №2477712, опубл. 2011 г.), состава, мас. %: SiO 53,0-55,0; AlO 11,0-13,0; FeO 6,5-8,0; СаО 9,0-11,0; MgO 1,0-2,5; TiO 4,5-6,0; S 0,05-0,15; NaO 4,0-5,5; KO 3,0-5,0; PO 0,1-0,15; MnO 0,05-0,15.
Недостатком известного материала является отсутствие способности поглощать кинетическую энергию удара и повышенное содержание оксида фосфора, что не позволяет получать сферолитной структуры материала. Кроме того, твердость по шкале Мооса составляет 6,5, что является относительно низким показателем и сужает сферу применения материала.
3+
3+
3+
3+
3+
2
2
3
2
Наиболее близким составом того же назначения к заявленному изобретению по совокупности признаков и достигаемому техническому результату является стеклокристаллический материал, описанный в патенте № US 20100242715 А1, содержащий в структуре шпинельные фазы на основе ионных комплексов, содержащих Al, Fe, Cr, V, Mn при соотношении основных компонентов, мас. %: SiO 41,0-47,0; AlO 15,0-21,0; MgO 6,0-12,0; TiO 9,0-15,0; MnO или ZnO 15,0-21,0. Данный состав принят за прототип.
Признаки прототипа, совпадающие с признаками заявляемого изобретения, - оксиды кремния, магния, алюминия, титана, марганца; имеет в структуре шпинельные фазы.
Недостатком известного состава, принятого за прототип, является высокое содержание оксида титана, который является дорогостоящим компонентом. Кроме того, его содержание в таком количестве приводит к повышению температуры плавления, что повышает энергоемкость процесса и тем самым увеличивает стоимость материала.
Задача, на решение которой направлено заявленное изобретение, -получение литого стеклокристаллического материала, обладающего способностью к поглощению кинетической энергии удара и высокой износостойкостью без использования дефицитных и/или дорогостоящих и/или токсичных компонентов.
2
2
Поставленная задача была решена за счет того, что известный литой стеклокристаллический материал, содержащий оксиды кремния, магния, алюминия, титана, марганца, и имеющий в структуре шпинельные фазы, согласно изобретению дополнительно содержит оксиды кальция, железа (II), железа (III), натрия, калия, хрома, ванадия, серу S в соединении FeS при следующем соотношении ингредиентов, мас. %:
SiO<sub>2</sub>
43,0-46,0
MgO
12,0-16,0
Al<sub>2</sub>O<sub>3</sub>
10,0-17,0
СаО
9,0-15,0
FeO
3,0-7,0
Fe<sub>2</sub>O<sub>3</sub>
1,0-1,2
TiO<sub>2</sub>
0,4-0,8
Na<sub>2</sub>O
0,3-1,0
K<sub>2</sub>O
0,33-1,10
MnO
0,20-0,30
Cr<sub>2</sub>O<sub>3</sub>
2,4-3,0
V<sub>2</sub>O<sub>5</sub>
0,1-0,2
S<sup>2-</sup>
0,02-0,06 (в соединении Fe<sub>2</sub>S)
при этом его структура содержит шпинельные фазы в составе кристаллических сферолитных составляющих размером 4-7,5 мкм, состоящие из двух фаз: ядра сферолита - шпинелид размером 2-3 мкм и оболочки сферолита - пироксенида размером 2-4,5 мкм, а толщина стеклофазной прослойки между сферолитами составляет 5-7 мкм.
2
3
2
2
2
3
2
5
2
2
2
3
2
2
Отличительные признаки заявляемого состава от состава по прототипу-введение ингредиентов мас. %: оксида кальция СаО 9,0-15,0; оксидов железа FeO 3,0-7,0; FeO 1,0-1,2; оксида натрия NaO 0,3-1,0; оксида калия KO 0,33-1,10; оксида хрома CrO 2,4-3,0; оксида ванадия VO 0,1-0,2; серы S 0,02-0,06 (в соединении FeS); иное количественное соотношение используемых ингредиентов мас. %: SiO 43,0-46,0; MgO 12,0-16,0; AlO 10,0-17,0; TiO 0,4-0,8; MnO 0,20-0,30; структура материала содержит шпинельные фазы в составе кристаллических сферолитных составляющих размером 4-7,5 мкм, состоящие из двух фаз: ядра сферолита - шпинелид размером 2-3 мкм и оболочки сферолита - пироксенида размером 2-4,5 мкм, а толщина стеклофазной прослойки между сферолитами составляет 5-7 мкм.
Авторы впервые экспериментально установили, что сочетание компонентов в заявляемом соотношении обеспечивает формирование в структуре материала при кристаллизации и затвердевании его расплава, составляющих в виде двухслойных сферолитов шпинелид-пироксенового состава размером в диапазоне 4-7,5 мкм, состоящих из двух фаз; ядра сферолита - шпинелид размером 2-3 мкм и оболочки сферолита -пироксенида размером 2-4,5 мкм, при этом толщина стеклофазной прослойки между сферолитами составляет 5-7 мкм. Кристалличность материала при этом составляет 94-93%. Благодаря этому стало возможным получение литого стеклокристаллического материала, обладающего способностью к поглощению кинетической энергии удара и высокой износостойкостью без использования дорогостоящих и/или токсичных компонентов.
На чертеже представлено изображение структуры литого стеклокристаллического материала, полученное методом оптической микроскопии при проходящем свете с использованием поляризационной линзы. На изображении идентифицируются сферолитные составляющие в разрезе, подтверждается их размер, форма и особенность строения, обозначенная выше.
Для приготовления заявляемого материала указанные компоненты смешивают в необходимых соотношениях. Затем плавят сырье в электродуговой печи при температуре более 1400°С, заливают расплав в формы. Проводят термическую обработку в течение не менее 15 часов со скоростью охлаждения не более 350°С/час.
Химический состав заявленного материала, мас. %:
SiO<sub>2</sub>
43,0-46,0;
MgO
12,0-16,0;
Al<sub>2</sub>O<sub>3</sub>
10,0-17,0;
СаО
9,0-15,0;
FeO
3,0-7,0;
Fe<sub>2</sub>O<sub>3</sub>
1,0-1,2;
TiO<sub>2</sub>
0,4-0,8;
Na<sub>2</sub>O
0,3-1,0;
K<sub>2</sub>O
0,33-1,10;
MnO
0,20-0,30,
Cr<sub>2</sub>O<sub>3</sub>
2,4-3,0;
V<sub>2</sub>O<sub>5</sub>
0,1-0,2;
S<sup>2-</sup>
0,02-0,06 (в соединении Fe<sub>2</sub>S)
Структура материала содержит шпинельные фазы в составе кристаллических сферолитных составляющих размером 4-7,5 мкм, состоящие из двух фаз: ядра сферолита - шпинелид размером 2-3 мкм и оболочки сферолита - пироксенида размером 2-4,5 мкм. Толщина стеклофазной прослойки между сферолитами составляет 5-7 мкм.
По описанному способу было изготовлено 3 состава литого стеклокристалличекого материала с различным соотношением ингредиентов. Приготовленные составы прошли лабораторные испытания.
В таблице 1 представлены 3 различных состава литого стеклокристаллического материала, их морфометрические параметры структуры и свойства.
Отдельно свойства структурных составляющих, установленные методом наноиндентирования, представлены в таблице 2. Твердость ядра сферолита по данным наноиндентирования составляет 10-11 ГПа, что соответствует характеристикам прототипа.
2-
Сферолитные составляющие шпинелид-пироксенового состава в структуре литых стеклокристаллических материалов образуются в процессе охлаждения и кристаллизация расплава при определенных физико-химических условиях, а именно, при достаточном количестве оксида хрома и ванадия, в сочетании с низким содержанием оксида титана и в присутствии поверхностно-активного компонента расплава - серы (S).
Сферолитная структура обеспечивает повышение износостойкости и придает способность поглощать кинетическую энергию удара за счет обеспечения определенных механизмов износа и деформации при динамических нагрузках.
При износе абразивные частицы глубоко погружаются своими режущими гранями в стекло-фазу, это замедляет их дальнейшее перемещение относительно поверхности материала и тем самым сокращает изнашивающую нагрузку. При дальнейшем перемещении частицы взаимодействуют с оболочкой сферолита, которые частично демпфируют их действие, частично разрушаясь. Таким образом, кинетическая энергия абразивной частицы при соприкосновении с ядром сферолита минимальна и они не оказывают ударного воздействия на наиболее твердый компонент структуры материала, что приводит к тому, что абразивная частица или прекращает наносить повреждение до следующего этапа перемещения относительно поверхности материала, или разрушается (в том случае когда твердость абразивной частицы ниже твердости шпинелида в ядре сферолита).
При взаимодействии с ускоренным пробойником в процессе удара благодаря сферолитной структуре реализуется диссипативный механизм разрушения, в результате чего деформация локализуется в ограниченном объеме, в котором кинетическая энергия воздействия приводит к нагреву материала и структурным изменениям, вызванным локальным ростом сжимающих нагрузок. После чего происходит фрагментация материала в замкнутом объеме, в остальном объеме материала при этом происходит образование и рост магистральных трещин.
3
3
Сферолитная структура обеспечивает повышение износостойкости до уровня 0,01-0,02 кг/м и придает способность поглощать кинетическую энергию удара в диапазоне 53-55 Дж/см.